Procédé de consolidation d’une préforme fibreuse destinée à la fabrication d’une pièce en matériau composite comprenant au moins les étapes suivantes : a- la mise en forme d’une préforme fibreuse (10) dans un moule (S5), la préforme fibreuse étant préalablement imprégnée (S4) d’un matériau fugace ou fugitif (30), ou la mise en forme d’une préforme fibreuse dans un moule (S2) et l’injection d’un matériau fugace ou fugitif dans la préforme fibreuse maintenue en forme dans le moule (S3); b- le démoulage (S6) de la préforme fibreuse figée (40); c- l’enrobage (S7) de la préforme fibreuse figée par une barbotine (60), ladite barbotine comprenant un ou plusieurs agent porogène (50), la teneur massique en agent porogène étant comprise entre 25% et 75% par rapport à la masse totale de la barbotine ; d- un traitement thermique (S8) de la préforme fibreuse enrobée pour former une carapace (61) par consolidation de la barbotine ; e- une étape d’élimination de l’agent porogène ; f- une étape d’élimination du matériau fugace ou fugitif ; et g- la consolidation (S9) de la préforme fibreuse par un procédé d'infiltration chimique en phase vapeur. Procédé de consolidation d’une préforme fibreuse selon la revendication 1, dans lequel le (ou les) agent porogène (50) est choisi parmi : les alcools polyvinyliques, les polystyrènes, la cire, les fibres de carbone ou un mélange de deux ou plus de ces composés. Procédé de consolidation d’une préforme fibreuse selon la revendication 1 ou 2, dans lequel les agents porogènes sont tels que leur plus petite dimension soit comprise entre 0,2 mm et 0,5 mm, et leur plus grande dimension soit comprise entre 0,2 mm et 2,0 mm. Procédé de consolidation d’une préforme fibreuse selon l'une quelconque des revendications 1 à 3, dans lequel l’étape c- d’enrobage de la préforme fibreuse figée (40) comprend une ou plusieurs fois la répétition d’au moins les sous-étapes suivantes : c1- le trempage de la préforme fibreuse figée dans une barbotine (60) comprenant un ou plusieurs agent porogène (50), la teneur massique étant comprise entre 25% et 75% par rapport à la masse totale de la barbotine ; c2- le séchage de la préforme fibreuse obtenue à l’issue de l’étape c1; puis c3- éventuellement, le sablage de la surface de la préforme fibreuse obtenue à l’issue de l’étape c2. Procédé de consolidation d’une préforme fibreuse selon la revendication 4, dans lequel il y a plus d’une répétition des sous-étapes c1-, c2- et le cas échéant c3-, et dans lequel la teneur en agent porogène (50) varie dans la barbotine des différentes étapes c1. Procédé de consolidation d’une préforme fibreuse selon l’une des revendications 1 à 3, dans lequel l’étape c- d’enrobage de la préforme fibreuse figée (40) comprend une ou plusieurs fois la répétition d’au moins les sous-étapes suivantes : c’1- le trempage de la préforme dans une barbotine (60) ne comprenant aucun agent porogène ; c’2- la projection d’un ou plusieurs agent porogène (50) sur la préforme obtenue à l’issue de l’étape c’1 ; c’3- le séchage de la préforme fibreuse obtenue à l’issue de l’étape c’2 ; puis c’4- éventuellement un sablage de la préforme obtenue à l’issue de l’étape c’3 ; la quantité totale d’agent porogène projetée représentant entre 25% et 75% de la masse totale de la barbotine. Procédé de consolidation d’une préforme fibreuse selon l’une des revendications 1 à 4, dans lequel l’étape c- d’enrobage de la préforme fibreuse figée (40) comprend au moins les sous-étapes suivantes : c’’1- la disposition de la préforme fibreuse figée dans un outil d’injection formé d’un moule (25) et d’un contre-moule (26) ; c’’2- l’injection dans l’outil d’injection d’une barbotine comprenant un (ou plusieurs) agent porogène, la teneur massique en agent porogène étant comprise entre 25% et 75% par rapport à la masse totale de la barbotine. Procédé de consolidation d’une préforme fibreuse selon l'une quelconque des revendications 1 à 7, dans lequel la teneur massique en agent porogène (50) dans la barbotine (60) enrobant la préforme est comprise entre 35 % et 50% par rapport à la masse totale de la barbotine. Procédé de consolidation d’une préforme fibreuse selon l’une des revendications 1 à 8, dans lequel ladite préforme fibreuse comprendre des fibres de carbure de silicium SiC, des fibres de nitrure de silicium Si 3 N 4 , ou des fibres de carbone. Procédé de consolidation d’une préforme fibreuse selon l'une quelconque des revendications 1 à 9, lequel comprend une étape unique de traitement thermique laquelle comprend une étape e- de maintien à une première température permettant l’élimination de l’agent porogène, une étape f- de maintien à une deuxième température, supérieure à la première température, permettant l’élimination du matériau fugace ou fugitif, puis une étape d- de maintien à une température de frittage, supérieure à la deuxième température, permettant de former une carapace par consolidation de la barbotine. Procédé de consolidation d’une préforme fibreuse selon l'une quelconque des revendications 1 à 10, lequel comprend en outre avant l’étape e- une étape e’- de dégradation chimique de l’agent porogène. Procédé de consolidation d’une préforme fibreuse selon l'une quelconque des revendications 1 à 11, dans lequel le matériau fugace ou fugitif a la même composition chimique que l’agent porogène. Procédé de fabrication d’une pièce en matériau composite, le procédé comprenant au moins les étapes de : - la consolidation d’une préforme fibreuse réalisée au moyen d’un procédé selon l’une quelconque des revendications 1 à 12 ; - une étape de décochage de la carapace poreuse, - une étape de densification de la préforme poreuse.